ДРЕВЕСНО-ЦЕМЕНТНАЯ ПЛИТА И СПОСОБ ЕЕ ПРОИЗВОДСТВА (ВАРИАНТЫ)

1. Древесно-цементная плита, имеющая шероховатый рельеф поверхности, содержащая:
множество листовых слоев, каждый из которых содержит цемент, материал, содержащий диоксид кремния, древесные волокна и древесную муку, причем
цемент и материал, содержащий диоксид кремния, находятся в массовом соотношении от 3:7 до 7:3;
древесная мука покрыта кальцием, и размер ее частиц варьирует от 0,3 до 1,5 мм; и
содержание древесных волокон и древесной муки не превышает 9 мас.% по отношению к общему содержанию твердых веществ в древесно-цементной плите.
2. Древесно-цементная плита по п.1, отличающаяся тем, что содержание древесной муки варьирует от 1 до 3 мас.% по отношению к общему содержанию твердых веществ в древесно-цементной плите.
3. Способ изготовления древесно-цементной плиты, содержащий следующие стадии:
покрытие древесной муки кальцием;
получение суспензии посредством смешивания полученной таким образом древесной муки, цемента, материала, содержащего диоксид кремния, и древесных волокон;
получение формованного листа посредством обезвоживания полученной таким образом суспензии;
получение листовой заготовки посредством штабелирования полученного таким образом формованного листа; и
прессование полученной штабелированной заготовки под давлением не выше 10 МПа, с формированием, таким образом, шероховатого рельефа, и осуществление тепловой обработки, при этом
стадию покрытия древесной муки кальцием осуществляют посредством добавления в воду измельченной массы из цементной композиции и древесной муки с размером частиц от 0,3 до 1,5 мм, тем самым обеспечивая перемешивание с концентрацией твердых веществ от 8 до 20 мас.%; и
на стадии получения суспензии массовое соотношение цемента и материала, содержащего диоксид кремния, в суспензии варьирует от 3:7 до 7:3, а количество древесных волокон и древесной муки не превышает 9 мас.% по отношению к общему содержанию твердых веществ.
4. Способ изготовления древесно-цементной плиты по п.3, отличающийся тем, что количество древесной муки варьирует от 1 до 3 мас.% по отношению к общему содержанию твердых веществ в древесно-цементной плите.
5. Способ изготовления древесно-цементной плиты по п.3, отличающийся тем, что на стадии покрытия древесной муки кальцием массовое соотношение древесной муки и измельченного материала цементной композиции варьирует от 1:7 до 1:20.
6. Способ изготовления древесно-цементной плиты по п.3, отличающийся тем, что цементная композиция представляет собой древесно-цементную плиту.
7. Способ изготовления древесно-цементной плиты, содержащий следующие стадии:
покрытие древесной муки кальцием;
получение суспензии посредством смешения полученной таким образом древесной муки, цемента, материала, содержащего диоксид кремния, и древесных волокон;
получение формованного листа посредством обезвоживания полученной таким образом суспензии;
получение листовой заготовки посредством штабелирования полученного формованного листа; и
прессование полученной штабелированной заготовки под давлением не выше 10 МПа, с формированием, таким образом, шероховатого рельефа, и осуществление тепловой обработки, при этом
стадию покрытия древесной муки кальцием осуществляют посредством добавления в воду цемента и древесной муки с размером частиц от 0,3 до 1,5 мм, тем самым обеспечивая перемешивание с концентрацией твердых веществ от 3 до 10 мас.%; и
на стадии получения суспензии массовое соотношение цемента и материала, содержащего диоксид кремния, в суспензии варьирует от 3:7 до 7:3, а количество древесных волокон и древесной муки не превышает 9 мас.% по отношению к общему содержанию твердых веществ.
8. Способ изготовления древесно-цементной плиты по п.7, отличающийся тем, что количество древесной муки варьирует от 1 до 3 мас.% по отношению к общему содержанию твердых веществ в древесно-цементной плите.
9. Способ изготовления древесно-цементной плиты по п.8, отличающийся тем, что при покрытии древесной муки кальцием количество цемента превышает количество древесной муки.
10. Способ изготовления древесно-цементной плиты, содержащий следующие стадии:
покрытие древесной муки кальцием;
получение суспензии посредством смешения полученной таким образом древесной муки, цемента, материала, содержащего диоксид кремния, и древесных волокон;
получение формованного листа посредством обезвоживания полученной таким образом суспензии;
получение листовой заготовки посредством штабелирования полученного формованного листа; и
прессование полученной штабелированной заготовки под давлением не выше 10 МПа, с формированием тем самым шероховатого рельефа и осуществление тепловой обработки, при этом
стадию покрытия древесной муки кальцием осуществляют посредством добавления в воду, полученную при обезвоживании суспензии древесной муки с размером частиц от 0,3 до 1,5 мм, тем самым обеспечивая перемешивание с концентрацией твердых веществ от 3 до 10 мас.%; и
на стадии получения суспензии массовое соотношение цемента и материала, содержащего диоксид кремния, в суспензии варьирует от 3:7 до 7:3, а количество древесных волокон и древесной муки не превышает 9 мас.% по отношению к общему содержанию твердых веществ.
11. Способ изготовления древесно-цементной плиты по п.10, отличающийся тем, что количество древесной муки варьирует от 1 до 3 мас.% по отношению к общему содержанию твердых веществ в древесно-цементной плите.